(57)【特許請求の範囲】
【請求項１】
分光素子と；前記分光素子の第一方向に位置する第一の光電変換素子と；前記分光素子の第二方向に位置する第二の光電変換素子と、を備え、
前記第一の光電変換素子は、光吸収層として、一般式Ｒ１ＮＨ３Ｍ１Ｘ３（式中、Ｒ１はアルキル基であり、Ｍ１は２価の金属イオンであり、Ｘはハロゲンである）で表されるペロブスカイト型結晶構造の感光性材料を含有するペロブスカイト型光電変換素子であり、
前記第一の光電変換素子の光吸収層は、分光感度特性の長波長端に対応する光エネルギーがＥ１ｅＶであり、
前記分光素子は、光入射側から照射された入射光のうち、（Ｅ１＋０．９）ｅＶ以上のエネルギーを有する短波長光を前記第一方向へ優先的に射出し、（Ｅ１＋０．３）ｅＶ以下のエネルギーを有する長波長光を前記第二方向へ優先的に射出するとともに、前記入射光のうち波長３００ｎｍ〜３２０ｎｍの範囲の紫外光の５０％以上を前記第一の光電変換素子へ入射させないように構成されていることを特徴とする、複合太陽電池。
【請求項２】
分光素子と；前記分光素子の第一方向に位置する第一の光電変換素子と；前記分光素子の第二方向に位置する第二の光電変換素子と、を備え、
前記第一の光電変換素子は、光吸収層として、一般式Ｒ１ＮＨ３Ｍ１Ｘ３（式中、Ｒ１はアルキル基であり、Ｍ１は２価の金属イオンであり、Ｘはハロゲンである）で表されるペロブスカイト型結晶構造の感光性材料を含有するペロブスカイト型光電変換素子であり、
前記第一の光電変換素子の光吸収層は、分光感度特性の長波長端が、７５０ｎｍ〜８５０ｎｍであり、
前記第二の光電変換素子は、光吸収層のバンドギャップが前記第一の光電変換素子の光吸収層のバンドギャップよりも狭く、
前記分光素子は、光入射側から照射された入射光のうち、波長５００ｎｍ以下の短波長光を前記第一方向へ優先的に射出し、波長６５０ｎｍ以上の長波長光を前記第二方向へ優先的に射出するとともに、前記入射光のうち波長３００ｎｍ〜３２０ｎｍの範囲の紫外光の５０％以上を前記第一の光電変換素子へ入射させないように構成されていることを特徴とする、複合太陽電池。
【請求項３】
前記第二の光電変換素子は、光吸収層が結晶シリコンである、請求項１または２に記載の複合太陽電池。
【請求項４】
前記分光素子は、前記入射光のうち、波長３００ｎｍ〜３２０ｎｍの範囲の紫外光を、前記第二方向へ優先的に射出するように構成されている、請求項１〜３のいずれか１項に記載の複合太陽電池。
【請求項５】
前記分光素子の第三方向に位置する第三の光電変換素子をさらに備え、
前記分光素子は、前記入射光のうち、波長３００ｎｍ〜３２０ｎｍの範囲の紫外光を、前記第三方向へ優先的に射出するように構成されている、請求項請求項１〜３のいずれか１項に記載の複合太陽電池。
【請求項６】
前記分光素子は、波長選択反射膜を備える、請求項１〜５のいずれか１項に記載の複合太陽電池。
【請求項７】
前記入射光が、前記波長選択反射膜の法線方向に対して４０°以内の範囲で入射するように構成されている、請求項６に記載の複合太陽電池。
【請求項８】
請求項１〜７のいずれか１項に記載の複合太陽電池を備え、
少なくとも前記第一の光電変換素子が封止されている、太陽電池モジュール。
【請求項９】
請求項１〜７のいずれか１項に記載の複合太陽電池と、前記複合太陽電池の前記分光素子の光入射側に位置する集光素子とを備える、集光太陽電池。
【請求項１０】
前記分光素子と前記集光素子との間に、光平行化素子を備える、請求項９に記載の集光太陽電池。
【発明の詳細な説明】
【技術分野】
【０００１】
本発明は、バンドギャップの異なる複数の光電変換素子を組み合わせた太陽電池に関する。
【背景技術】
【０００２】
有機金属のペロブスカイト結晶を利用した太陽電池（ペロブスカイト型太陽電池）は、高変換効率を実現可能であり、近年、光吸収層にペロブスカイト結晶材料を用いた太陽電池の変換効率向上に関する多数の報告がなされている（例えば非特許文献１および特許文献１）。有機金属としては、一般式Ｒ１ＮＨ３Ｍ１Ｘ３（式中、Ｒ１はアルキル基であり、Ｍ１は２価の金属イオンであり、Ｘはハロゲンである）で表される化合物が用いられ、ハロゲンの種類や比率に応じて、分光感度特性が変化することが知られている（例えば非特許文献２）。【０００３】
ＣＨ３ＮＨ３ＰｂＸ３（Ｘ：ハロゲン）等のペロブスカイト結晶は，スピンコート法等の溶液塗布により低コストで薄膜を形成できるため、これらのペロブスカイト結晶を用いたペロブスカイト型太陽電池は、低コストかつ高効率の次世代太陽電池として注目されている。さらには、鉛に代えてスズを用いたＣＨ３ＮＨ３ＳｎＸ３を光吸収材料とするペロブスカイト型太陽電池も開発されている（例えば非特許文献３）。【０００４】
図８（非特許文献２参照）に示されるように、ペロブスカイト結晶材料は、波長８００ｎｍよりも短波長側に分光感度特性を有しており、８００ｎｍよりも長波長側の赤外光をほとんど吸収しない。そのため、ペロブスカイト型太陽電池の効率向上においては、長波長光を有効に利用することが重要である。例えば、ペロブスカイト型太陽電池と、ペロブスカイト型太陽電池よりもバンドギャップの小さい太陽電池とを組み合わせれば、バンドギャップの小さい太陽電池により長波長光を利用できるため、より高効率の太陽電池が得られると考えられる。【０００５】
複数の光電変換素子を組み合わせた太陽電池として、バンドギャップの異なる光電変換素子を積層したタンデム型太陽電池が知られている。タンデム型太陽電池では、光入射側に相対的にバンドギャップの広い光電変換素子（前方セル）が配置され、その後方に相対的にバンドギャップの狭い光電変換素子（後方セル）が配置される。タンデム型光電変換素子では、複数の光電変換素子が直列接続されるため、各光電変換素子で生成した光電流を有効に取り出すためには、各光電変換素子で生成する光電流を一致させる必要がある。【０００６】
また、バンドギャップの異なる複数の光電変換素子を、空間的に隔てて配置し、相対的にバンドギャップの狭い光電変換素子に長波長光を入射させ、相対的にバンドギャップの広い光電変換素子に短波長光を入射させる方法が提案されている（例えば特許文献２）。この方法では、複数の光電変換素子の電流量を一致させる必要がないため、設計の自由度が高い。
【先行技術文献】
【特許文献】
【０００７】
【特許文献１】特開２０１４‐７２３２７
【特許文献２】特開平７-６６４４２号公報
【非特許文献】
【０００８】
【非特許文献１】G. Hodes, Science, 342, 317-318 (2013)
【非特許文献２】A. Kojima et. al., J. Am. Chem. Soc., 131, 6050-6051 (2009)
【非特許文献３】F. Hao et al., Nat. Photonics, 8, 489-494 (2014)
【発明の概要】
【発明が解決しようとする課題】
【０００９】
これまでのところ、ペロブスカイト型の光電変換素子と、他の光電変換素子とを組み合わせた複合太陽電池に関する報告はほとんどない。すなわち、現状では、ペロブスカイト型の光電変換素子と、他の光電変換素子とを組み合わせ、長波長光を有効に利用する方法についての有用な知見は存在していない。【００１０】
上記に鑑み、本発明は、ペロブスカイト型の光電変換素子と、他の光電変換素子とを組み合わせた、高効率の太陽電池の提供を目的とする。
【課題を解決するための手段】
【００１１】
本発明の太陽電池は、分光素子と、第一の光電変換素子と、第二の光電変換素子とを備える複合太陽電池である。第一の光電変換素子は、分光素子の第一方向に位置し、第二の光電変換素子は、分光素子の第二方向に位置する。第一の光電変換素子は、ペロブスカイト型光電変換素子であり、光吸収層として、一般式Ｒ１ＮＨ３Ｍ１Ｘ３で表されるペロブスカイト結晶材料を含有する。【００１２】
第二の光電変換素子は、光吸収層のバンドギャップが第一の光電変換素子の光吸収層のバンドギャップよりも狭い。すなわち、第二の光電変換素子は、ペロブスカイト型光電変換素子よりも、長波長の光を利用可能な太陽電池である。第二の光電変換素子の光吸収層としては、結晶シリコン（単結晶、多結晶および微結晶）や、ＣｕＩｎＳｅ２（ＣＩＳ）等のカルコパイライト系化合物等が挙げられる。【００１３】
分光素子は、光の反射、屈折、回折、干渉、偏光等の原理を利用して、入射光の進行方向を、波長に応じて変化させる。分光素子としては、例えば、レンズ、プリズム、回折格子、波長選択反射素子（ダイクロイックミラーやダイクロイックプリズム等）、あるいはこれらの組み合わせが用いられる。分光素子は、入射光のうち、短波長光を第一方向（第一の光電変換素子側）へ優先的に射出し、長波長光を第二方向（第二の光電変換素子側）へ優先的に射出する。【００１４】
なお、光を第一方向に優先的に射出するとは、特定の波長λＡを有する入射光のうち、第一方向へ射出される光の量が第二方向へ射出される光の量よりも大きいことを意味する。同様に、光を第二方向に優先的に射出するとは、特定の波長λＢを有する入射光のうち、第二方向へ射出される光の量が第一方向へ射出される光の量よりも大きいことを意味する。【００１５】
分光素子により、第一方向に優先的に射出される光の波長範囲、および第二方向に優先的に射出される光の波長範囲は、第一の光電変換素子であるペロブスカイト光電変換素子の分光感度特性に応じて決定される。具体的には、第一の光電変換素子の光吸収層（ペロブスカイト型結晶）の分光感度特性の長波長端に対応する光エネルギーをＥ１ｅＶとした場合、光入射側から分光素子に照射された入射光のうち、（Ｅ１＋０．９）ｅＶ以上のエネルギーを有する光は、第一方向へ優先的に射出され、（Ｅ１＋０．３）ｅＶ以下のエネルギーを有する光は、第二方向へ優先的に射出されることが好ましい。なお、分光感度特性の長波長端とは、短波長側から長波長側へと波長を変化させて分光感度特性（ＩＰＣＥ）を測定した場合に、ＩＰＣＥが１％未満となる波長である。【００１６】
第一の光電変換素子の光吸収層の分光感度特性の長波長端が、７５０ｎｍ〜８５０ｎｍ（１．６５ｅＶ〜１．４６ｅＶ）である場合、分光素子は、入射光のうち、波長５００ｎｍ以下（２．５ｅＶ以上）の光を第一方向へ優先的に射出し、波長６５０ｎｍ以上（１．９１ｅＶ以下）の光を第二方向へ優先的に射出することが好ましい。【００１７】
本発明の複合太陽電池の一形態では、波長３００ｎｍ〜３２０ｎｍの範囲の紫外光が、第一の光電変換素子へ入射されないように構成されていることが好ましい。具体的には、入射光のうち、波長３００ｎｍ〜３２０ｎｍの光の５０％以上を第一の光電変換素子へ入射させないように構成されていることが好ましい。当該形態において、波長３００ｎｍ〜３２０ｎｍの光が、第二の光電変換素子へ優先的に入射されるように、分光素子が構成されていてもよい。また、波長３００ｎｍ〜３２０ｎｍの光が、第三の光電変換素子へ優先的に入射されるようにすることもできる。【００１８】
さらに、本発明は、太陽電池モジュールに関する。本発明の太陽電池モジュールは、上記の複合太陽電池を封止することにより、形成される。有機金属からなるペロブスカイト結晶材料は、シリコン等の無機物質に比べて、水分に対する安定性が低いため、少なくとも第一の光電変換素子（ペロブスカイト型光電変換素子）は封止されていることが好ましい。複合太陽電池の全体が封止されていてもよい。【００１９】
本発明の複合太陽電池を、適宜の集光手段と組み合わせることにより、集光太陽電池を形成できる。集光手段と、複合太陽電池の分光素子との間には、光平行化素子が設けられていてもよい。集光素子により集められた光を、平行化後に分光素子へと入射させることにより、分光素子から射出する光の進行方向を適切に制御できる。
【発明の効果】
【００２０】
本発明では、ペロブスカイト型光電変換素子と他の光電変換素子とを組み合わせ、分光素子により、各光電変換素子に優先的に入射する光の波長の範囲が調整される。そのため、各光電変換素子で、光を有効に利用可能な、高効率の複合太陽電池が得られる。
【図面の簡単な説明】
【００２１】
【図１】一実施形態の複合太陽電池の構成を表す模式図である。
【図２】一実施形態の複合太陽電池の構成を表す模式図である。
【図３】一実施形態の複合太陽電池の構成を表す模式図である。
【図４Ａ】一実施形態の複合太陽電池の構成を表す模式図である。
【図４Ｂ】一実施形態の複合太陽電池の構成を表す模式図である。
【図５】一実施形態の複合太陽電池の構成を表す模式図である。
【図６】一実施形態の複合太陽電池の構成を表す模式図である。
【図７】一実施形態の集光太陽電池の構成を表す模式図である。
【図８】ペロブスカイト型結晶構造化合物の分光感度特性を示すグラフである。
【図９】ＡＭ１．５Ｇの太陽光スペクトル、および実施例で用いたペロブスカイト型光電変換素子の反射率スペクトルである。
【発明を実施するための形態】
【００２２】
図１は、一実施形態にかかる複合太陽電池の構成を表す模式図である。複合太陽電池は、分光素子５１、第一の光電変換素子１０、および第二の光電変換素子２０を備える。第一の光電変換素子１０は、ペロブスカイト型光電変換素子である。第二の光電変換素子２０は、第一の光電変換素子よりも狭バンドギャップの光電変換素子である。
【００２３】
本発明の複合太陽電池において、太陽光等の光１０１は、分光素子５１に照射された後、分光素子からの射出光が、光電変換素子１０，２０に入射する。図１の形態では、分光素子５１として、長波長光を透過し、短波長光を反射する波長選択反射膜が用いられている。光入射側から、入射角θ（入射角は、分光素子の膜面の法線方向と光入射方向とのなす角度である）で波長選択反射膜５１に照射された光１０１のうち、短波長光は、波長選択反射膜５１で反射される。反射光１１１は第一方向１へと射出される。光１０１のうち、長波長光は、波長選択反射膜５１を透過する。透過光１２１は、第二方向２へと射出される。
【００２４】
分光素子５１の第一方向（光反射方向）には、第一の光電変換素子１０が配置されている。そのため、分光素子（波長選択反射膜）５１からの射出光１１１（反射光）は、第一の光電変換素子１０へ入射する。分光素子５１の第二方向（光透過方向）には、第二の光電変換素子２０が配置されている。そのため、分光素子（波長選択反射膜）５１からの射出光１２１（透過光）は、第二の光電変換素子２０へ入射する。
【００２５】
図１の複合太陽電池では、分光素子５１を設けることにより、短波長光（高エネルギー光）は第一方向１へ優先的に射出して、第一の光電変換素子であるペロブスカイト型光電変換素子１０へ入射する。長波長光（低エネルギー光）は、第二方向２へ優先的に射出し、第二の光電変換素子である狭バンドギャップ光電変換素子２０へ入射する。そのため、長波長光と短波長光のそれぞれを有効に利用できる。
【００２６】
ペロブスカイト型光電変換素子は、波長４００ｎｍ程度の短波長光の分光感度特性が極めて高い。そのため、短波長光をペロブスカイト型光電変換素子へ優先的に入射させ、ペロブスカイト型化合物が吸収できない長波長光を狭バンドギャップ光電変換素子へ優先的に入射させる構成は、ペロブスカイト型光電変換素子を用いた複合太陽電池の高効率化に極めて有用である。
【００２７】
また、第一の光電変換素子１０の電流値と第二の光電変換素子の電流値とが異なる場合でも、電流が律速しないため、複数の光電変換素子を積層した場合に比べて、電気的なロスが小さく、変換効率を高めることができる。複数の光電変換素子を積層するタンデム型の太陽電池では、広バンドギャップのセルをトップセルとして光入射側に設けるため、赤外光を含む長波長光も一旦トップセルに入射される。そのため、トップセルの温度が上昇しやすい。有機金属のペロブスカイト結晶材料は、シリコン等の無機材料に比べて耐熱性が低いため、ペロブスカイト素子をトップセルとするタンデム型太陽電池は、熱による特性低下が懸念される。これに対して、本発明の複合太陽電池では、広バンドギャップである第一の光電変換素子（ペロブスカイト型光電変換素子）に、短波長光を選択的に入射させるため、ペロブスカイト型光電変換素子の温度上昇を抑制でき、熱による特性低下を抑制できる。
【００２８】
さらには、本発明者らの検討により、第一の光電変換素子１０の光吸収層であるペロブスカイト結晶材料の分光感度特性の長波長端λＥよりも短波長の光の一部を、狭バンドギャップの第二の光電変換素子２０へ優先的に入射させることで、ペロブスカイト型光電変換素子の温度上昇がさらに抑制されるとともに、さらなる高効率化が可能であることが見出された。
【００２９】
第一の光電変換素子１０へ優先的に入射されるべき光の波長範囲、および第二の光電変換素子２０へ優先的に入射されるべき光の波長範囲の最適値は、ペロブスカイト結晶材料の分光感度特性によって異なるが、分光感度特性の長波長端λＥを基準にその範囲を定めることができる。第一の光電変換素子の光吸収層であるペロブスカイト結晶材料の分光感度特性の長波長端λＥに対応する光エネルギーをＥ１（ｅＶ）とした場合、（Ｅ１＋０．３）ｅＶ以下のエネルギーを有する光は、第二の光電変換素子２０（狭バンドギャップ光電変換素子）へ優先的に入射させることが好ましい。また、（Ｅ１＋０．９）ｅＶ以上のエネルギーを有する光は、第一光電変換素子（ペロブスカイト光電変換素子）１０へ優先的に入射させることが好ましい。
【００３０】
分光素子５１は、上記のように波長に応じて入射光の進行方向を変化させるように構成されていることが好ましい。すなわち、分光素子５１は、光入射側から照射された入射光のうち、（Ｅ１＋０．９）ｅＶ以上のエネルギーを有する短波長光を第一方向１へ優先的に射出し、（Ｅ１＋０．３）ｅＶ以下のエネルギーを有する長波長光を第二方向２へ優先的に射出することが好ましい。この場合、（Ｅ１＋０．３）ｅＶよりもエネルギーが大きく、（Ｅ１＋０．９）ｅＶよりもエネルギーが小さい光は、第一方向および第二方向のいずれに優先的に射出されてもよく、第一方向と第二方向とに略等量射出されてもよい。
【００３１】
例えば、ＣＨ３ＮＨ３ＰｂＩ３のペロブスカイト結晶は、光感度特性の長波長端λＥが約８００ｎｍであり、その光エネルギーは１．５５ｅＶである。第一の光電変換素子１０の光吸収層がＣＨ３ＮＨ３ＰｂＩ３のペロブスカイト結晶を含む場合、分光素子５１は、５００ｎｍよりも短波長の光を第一方向１（第一の光電変換素子１０側）へ優先的に射出し、６７０ｎｍよりも長波長の光を第二方向２（第二の光電変換素子２０側）へ優先的に射出するように構成されていることが好ましい。
【００３２】
例えば、第一の光電変換素子１０の光吸収層の分光感度特性の長波長端λＥが、７５０ｎｍ〜８５０ｎｍの範囲である場合、分光素子５１は、光入射側から照射された入射光のうち、波長５００ｎｍ以下の短波長光を第一方向１へ優先的に射出し、波長６５０ｎｍ以上の長波長光を第二方向２へ優先的に射出するように構成されていることが好ましい。
【００３３】
所定方向に優先的に射出するとは、特定の波長範囲の入射光のうち、当該方向へ射出される光量が、他の方向へ射出される光量よりも大きいことを意味する。第一方向に優先的に射出するとは、好ましくは、当該波長範囲の入射光のうち、５０％より多くの光を、第一の光電変換素子に入射させることを意味する。第一の光電変換素子に入射する光量は、より好ましくは７０％以上、さらに好ましくは８０％以上であり、特に好ましくは９０％以上である。同様に、第二方向に優先的に射出するとは、当該波長範囲の入射光のうち、好ましくは５０％以上、より好ましくは７０％以上、さらに好ましくは８０％以上、特に好ましくは９０％以上を、第二の光電変換素子２０へ入射させることを意味する。
【００３４】
このような分光特性は、分光素子５１の構成や、分光素子５１と光電変換素子１０，２０との相対的な配置関係、光入射方向に対する分光素子５１の配置角度等により、適宜に調整できる。例えば、図１に示す構成では、分光素子５１として、分離波長λ１よりも短波長の光（高いエネルギー光）を優先的に反射し、λ１よりも長波長の光（低エネルギー光）を優先的に透過する波長選択反射膜が用いられている。分離波長λ１は、（Ｅ１＋０．３）〜（Ｅ１＋０．９）ｅＶのエネルギーに対応する波長であり、例えば、５００ｎｍ〜６５０ｎｍの範囲内である。波長選択反射膜としては、一般に、屈折率の異なる誘電体の多層蒸着薄膜が用いられ、各種の分離波長を有する波長選択反射膜（ダイクロイックミラー）が市販されている。
【００３５】
入射光１０１の波長選択反射膜５１への入射角θは特に限定されないが、θが小さいほど、空気との界面での反射率が低減され、第二方向への長波長光の透過率が高められるため、より多くの長波長光を第二の光電変換素子２０へ入射させることができる。そのため、入射角θは、４０°以下が好ましく、３０°以下がより好ましく、２５°以下がさらに好ましい。一方、θが小さすぎると、光入射方向と第一方向が略同一となり、波長選択反射膜５１への入射光が遮られる場合がある。そのため、入射角θは５°以上が好ましく、１０°以上がより好ましい。
【００３６】
なお、波長選択反射膜が多層薄膜である場合、入射角θの増大に伴って、分離波長が短波長化（ブルーシフト）する。そのため、入射角θを考慮して、分光素子の構成を決定することが望ましい。なお、図１に示す形態では、短波長光を反射し長波長光を透過する波長選択反射膜が用いられているが、短波長光を透過し長波長光を反射する波長選択反射膜が用いられてもよい。この場合、光透過側が第一方向、光反射側が第二方向となる。
【００３７】
図１に示す形態において、分光素子５１は、光電変換素子１０，２０と空間的に隔てて配置されているが、分光素子と光電変換素子とは、近接して（あるいは接して）配置されてもよい。例えば、図２に示す形態では、第二の光電変換素子２０に接して、分光素子として波長選択反射膜５１が設けられている。この形態においても、分光素子５１に照射された入射光１０１のうち、短波長光は第一方向に反射され、反射光１１１が第一の光電変換素子１０に入射される。分光素子５１に照射された入射光１０１のうち、長波長光は第二方向に透過され、透過光１２１が第二の光電変換素子２０に入射される。
【００３８】
分光素子は、波長選択反射膜に限定されず、光の反射、屈折、回折、干渉、偏光等の原理を利用して、入射光の進行方向を、波長に応じて変化させる各種の光学素子を用いることができる。具体的には、レンズ、プリズム、回折格子、ミラー、偏光ビームスプリッター（例えば、ブリュースター角の全反射を利用するもの）等を、必要に応じて適宜に組み合わせることにより、短波長光を第一方向（第一の光電変換素子側）へ優先的に射出し、長波長光を第二方向（第二の光電変換素子側）へ優先的に射出する分光素子を構成できる。
【００３９】
図３は、分光素子としてプリズム５８を用いた複合太陽電池の構成例を模式的に示している。図３の構成において、プリズム５８に入射する光１０８は、プリズムへの入射時、およびプリズムからの射出時に屈折する。プリズムを構成する材料は、波長により屈折率が異なる（一般には短波長ほど屈折率が大きい）ため、プリズムから射出される光の方向は、波長により異なる。そのため、短波長光の射出方向（第一方向１）に第一の光電変換素子１０を配置し、長波長光の射出方向（第二方向２）に第二の光電変換素子２０を配置すれば、本発明の複合太陽電池を形成できる。また、プリズムの材料および形状や、プリズム５８への光１０８の入射角度、プリズム５８と光電変換素子１０，２０との位置関係を調整することにより、第一の光電変換素子１０に優先的に入射される光の波長範囲、および第二の光電変換素子２０に優先的に入射される光の波長範囲を、所望の範囲に調整できる。また、複数のプリズムを組み合わせて用いることにより、波長範囲の分離精度や、射出光の進行方向の精度を高めることもできる（例えば、ダイクロイックプリズム）。
【００４０】
図４Ａおよび図４Ｂは、複合分光素子５９として、プリズム５８と波長選択反射膜５１との組み合わせを採用した複合太陽電池の構成例を模式的に示している。図４Ａの構成では、プリズム５８の面５８ｂに接するように波長選択反射膜５１が配置されている。プリズム５８の面５８ａに照射された入射光は、界面で屈折し、面５８ｂから射出して波長選択反射膜５１に到達する。波長選択反射膜５１に到達した光のうち、短波長光は第一方向に反射され、プリズム５８の面５８ｃから射出して、第一の光電変換素子１０に入射する。波長選択反射膜５１に到達した光のうち、長波長光は第二方向に透過され、波長選択反射膜５１に接して配置された第二の光電変換素子２０に入射する。図４Ｂの構成は、プリズム５８の面５８ｃに接するように第一の光電変換素子１０が設けられていること以外は、図４Ａの構成と同様である。
【００４１】
このように、複合分光素子を構成する複数の光学素子が接するように配置することにより、光学素子間の界面での反射や屈折による光学的ロスを低減できる。また、分光素子と光電変換素子とが接するように配置することにより、光学ロスをさらに低減できる。そのため、光電変換素子に入射する光の量を増大させ、複合太陽電池の変換効率を向上できる。例えば、図４Ｂの構成では、プリズム５８の面５８ｃに接するように第一の光電変換素子１０が設けられているため、図４Ａの構成に比べて光学ロスをさらに低減できる。また、複数の素子を一体化することにより、複合太陽電池の封止を行う場合の封止必要箇所が低減するため、複合太陽電池の製造効率を向上できる。
【００４２】
なお、図４Ａおよび図４Ｂに示す形態では、プリズム５８の面５８ｂに接するように、短波長光を反射し長波長光を透過する波長選択反射膜５１、および第一の光電変換素子１０が設けられているが、長波長光を反射し短波長光を透過する波長選択反射膜が用いられてもよい。この場合は、波長選択反射膜に接して第二の光電変換素子が配置される。
【００４３】
第一の光電変換素子１０は、光吸収層として、ペロブスカイト型結晶構造の感光性材料（ペロブスカイト結晶材料）を含有する。ペロブスカイト結晶材料を構成する化合物は、一般式Ｒ１ＮＨ３Ｍ１Ｘ３で表される。式中、Ｒ１はアルキル基であり、炭素数１〜５のアルキル基が好ましく、特にメチル基が好ましい。Ｍ１は２価の金属イオンであり、ＰｂやＳｎが好ましい。Ｘはハロゲンであり、Ｆ，Ｃｌ，Ｂｒ，Ｉが挙げられる。なお、３個のＸは、全て同一のハロゲン元素であってもよく、複数のハロゲンが混在していてもよい。ハロゲンの種類や比率を変更することにより、分光感度特性を変化させることができる。
【００４４】
第一の光電変換素子（ペロブスカイト光電変換素子）の構成は、前述の特許文献１や非特許文献１〜３等に開示されている構成等、適宜のものを採用できる。例えば、受光面側から、透明基板；透明電極層；ＴｉＯ２等からなるブロッキング層；ＴｉＯ２やＡｌ２Ｏ２等の金属酸化物の多孔質担体表面にペロブスカイト結晶材料が形成された光吸収層；正孔輸送層；および金属電極層をこの順に有する構成が挙げられる。
【００４５】
第二の光電変換素子２０は、光吸収層のバンドギャップが第一の光電変換素子の光吸収層のバンドギャップよりも狭いものであれば、その構成は特に限定されない。このような特性を満たす光吸収層の材料としては、結晶シリコン、ガリウムヒ素（ＧａＡｓ）、ＣｕＩｎＳｅ２（ＣＩＳ）等が挙げられる。中でも、長波長光（特に波長１０００ｎｍ以上の赤外光）の利用効率が高いことから、結晶シリコンおよびＣＩＳが好ましく用いられる。結晶シリコンは、単結晶、多結晶、微結晶のいずれでもよい。特に、長波長光の利用効率が高く、かつキャリア回収効率に優れることから、光吸収層に単結晶シリコン基板を用いた光電変換素子が好ましく用いられる。
【００４６】
単結晶シリコン基板を用いた光電変換素子としては、ｐ型単結晶シリコン基板の受光面側にｎ型層を設け、裏面側に高ドープ領域（ｐ＋領域）を設けたものや、ｐ型またはｎ型単結晶シリコン基板の両面に、非晶質シリコン層および透明導電層を設けたもの（いわゆるヘテロ接合結晶シリコン太陽電池）等が挙げられる。第二の光電変換素子に優先的に入射される長波長光を有効に利用できる限りにおいて、第二の光電変換素子の構成や材料等は、上記例示のものに限定されない。
【００４７】
第一の光電変換素子１０の光吸収層として用いられるペロブスカイト結晶材料は、紫外光の照射により特性が変化し、劣化することが知られている。そのため、信頼性に優れる複合太陽電池を得るためには、第一の光電変換素子１０への紫外光の入射量が少ないことが好ましい。具体的には、入射光のうち、波長３００ｎｍ〜３２０ｎｍの範囲の紫外光の第一の光電変換素子への入射量を小さくすることが好ましい。例えば、分光素子が、入射光のうち、波長３００ｎｍ〜３２０ｎｍの範囲の紫外光の５０％以上を第一の光電変換素子へ入射させないように構成されていればよい。また、第一の光電変換素子への紫外光の入射量を低減させることにより、ペロブスカイト型光電変換素子の光劣化を抑制できるとともに、温度上昇が抑制されるため、熱による特性低下も低減できる。
【００４８】
波長３００ｎｍ〜３２０ｎｍの範囲の紫外光を第一の光電変換素子へ入射させないためには、例えば、分光素子として、波長選択反射膜と紫外光吸収素子との組み合わせを用いればよい。具体的には、図１の構成において、波長選択反射膜５１と第一の光電変換素子１０との間に、紫外光吸収素子（不図示）を配置することにより、第一の光電変換素子への紫外光の入射量を低減できる。紫外光吸収素子としては、波長３００ｎｍ〜３２０ｎｍの光の透過率が５０％未満のものが好ましく用いられる。
【００４９】
紫外光吸収素子を用いる代わりに、波長３００ｎｍ〜３２０ｎｍの範囲の紫外光が、第二の光電変換素子へ優先的に入射されるように、分光素子を構成してもよい。例えば、分光素子として、波長λ２〜λ１（ただし、λ２＜λ１）の範囲の光を波長選択的に反射し、λ２よりも短波長の光およびλ１よりも長波長の光を波長選択的に透過する波長選択反射膜を用いることができる。
【００５０】
図５は、波長λ２〜λ１の光を波長選択的に反射する波長選択反射膜５２を備える複合太陽電池の構成例を表す模式図である。波長選択反射膜５２に照射された入射光のうち、波長λ２〜λ１の範囲の光は、優先的に第一方向１へ反射され、反射光１１２は、第一の光電変換素子１０へ入射する。一方、λ１よりも長波長の光、およびλ２よりも短波長の光（紫外光）は、波長選択反射膜５２を透過し、優先的に第二方向２へ射出される。透過長波長光１２２および透過紫外光１３２は、第二の光電変換素子２０へ入射する。
【００５１】
このように、分光素子として、複数の分離波長を有する波長選択反射膜５２を用いれば、第一の光電変換素子へ入射される紫外光の量を低減して、光劣化を抑制できるとともに、第一の光電変換素子へ入射されない紫外光を第二の光電変換素子で利用できる。そのため、変換効率が高く、かつ信頼性に優れる複合太陽電池が得られる。
【００５２】
波長選択反射膜の長波長側の分離波長λ１の範囲は、図１に示す形態において説明したのと同様である。短波長側の分離波長λ２は、３２０ｎｍ以上であればよい。ただし、λ２が長波長化すると、第一の光電変換素子で利用できる短波長光の量が小さく、変換効率が低下する場合がある。そのため、λ２は、４００ｎｍ以下が好ましく、３７０ｎｍ以下がより好ましく、３５０ｎｍ以下がさらに好ましい。
【００５３】
図６に示す複合太陽電池は、分光素子５０の第三方向に、第三の光電変換素子３０を備える。この構成では、分光素子５０に照射される入射光のうち、波長３００ｎｍ〜３２０ｎｍの範囲の紫外光が第三方向へ優先的に射出し、第三の光電変換素子へ入射される。第三の光電変換素子３０として、第二の光電変換素子よりも紫外光の利用効率が高いものを用いれば、さらに変換効率を高めることができる。第三の光電変換素子３０の光吸収層としては、非晶質シリコンや、ＣｄＴｅ等のワイドバンドギャップ材料が好ましく用いられる。
【００５４】
図６の形態において、分光素子５０は、分離波長の異なる複数の波長選択反射膜により構成される。例えば、波長選択反射膜５３で波長λ２よりも短波長の光を波長選択的に反射することにより、反射光１３３を第三の光電変換素子３０へ入射させる。波長選択反射膜５３を透過した光は、波長選択反射膜５４に入射する。ここでは、波長λ１よりも長波長の光が第二方向へ透過して、透過光１２３が第二の光電変換素子に入射する。波長λ１よりも短波長の光は、波長選択反射膜５４で第一方向１に反射され、反射光１１３が第一の光電変換素子に入射する。この形態において、波長λ２よりも短波長の紫外光は、波長選択反射膜５３により第三方向に反射されるため、第一の光電変換素子１０には、波長λ２よりも短波長の紫外光がほとんど入射しない。そのため、短波長光の利用効率を高めて複合太陽電池の変換効率を向上できるとともに、第一の光電変換素子１０の光劣化を抑制できる。
【００５５】
図６の形態では、光入射側から、第三の光電変換素子３０、第一の光電変換素子１０、および第二の光電変換素子が順に配置されている。各光電変換素子の配置順は、この形態に限定されないが、バンドギャップが大きい光電変換層を光入射側に配置する方が、波長選択反射膜の光吸収によるロスが少ないため、変換効率が高められる傾向がある。
【００５６】
図５および図６では、分光素子として、波長選択反射膜を用いる例を図示したが、他の光学素子（プリズムやミラー等）を用いて、第一の光電変換素子へ入射する紫外光の量を低減することもできる。波長選択反射膜以外の光学素子を用いて、紫外光が第二の光電変換素子や第三の光電変換素子に入射するように、分光素子を構成することもできる。また、波長選択反射膜を用いる場合でも、波長選択反射膜の配置や、光電変換素子の配置は、図示した形態に限定されない。分光素子の波長選択性や光の入射角等に応じて、種々の構成を採用することができる。
【００５７】
本発明の複合太陽電池は、実用に際してモジュール化されることが好ましい。モジュール化は、適宜の方法により行われる。例えば、各光電変換素子の電極に引出し線を接続した後、光電変換素子を封止することにより、モジュール化が行われ、太陽電池モジュールが得られる。本発明の複合太陽電池は、分光素子による光の反射や屈折を利用するため、全ての光学素子を平面的に配置することが困難である。そのため、図７に示すように、光電変換素子１０，２０および分光素子５０を、適宜の筐体６０内に封かんすることが好ましい。
【００５８】
光電変換素子および分光素子を筐体内に封かんする場合、筐体の内部に雨水等が侵入しないように筐体の封止を行えば、必ずしも全ての光電変換素子を個別に封止する必要はない。しかしながら、ペロブスカイト結晶材料は、水分等による劣化が生じ易いため、第一の光電変換素子として用いられるペロブスカイト型光電変換素子は、第二の光電変換素子等に比べて、より厳重に封止が行われることが好ましい。すなわち、光電変換素子および分光素子が筐体内に封かんされるか否かに関わらず、少なくとも第一の光電変換素子は、封止剤により封止されていることが好ましい。第一の光電変換素子の封止方法は特に限定されないが、一般的な有機ＥＬ素子の封止と同様、水分の侵入が可及的に抑制された封止方法が好ましく採用される。第一の光電変換素子の封止に用いられる封止剤としては、第二の光電変換素子の封止や、筐体の封止に用いられる封止剤よりも、水分透過率の小さいものが好ましく用いられる。
【００５９】
本発明の複合太陽電池を、集光素子と組み合わせることにより、集光太陽電池が得られる。図７は、集光太陽電池の構成例を示す模式図である。集光素子７０は、各光電変換素子よりも大面積であり、太陽光１５０は、集光素子７０により集光され、複合太陽電池の分光素子に入射される。この構成では、光電変換素子の面積が小さい場合でも、多くの太陽光を光電変換に利用することができる。集光素子７０としては、レンズ、ミラー、あるいはレンズとミラーの組み合わせ等、一般的な集光太陽電池に用いられる集光素子を利用できる。
【００６０】
集光太陽電池では、小面積の光電変換素子に、大量の太陽光が照射されるため、素子の温度が上昇しやすくなる。本発明においては、分光素子を用いることにより、第一の光電変換素子（ペロブスカイト型光電変換素子）に優先的に入射される光の波長範囲が限定されている。そのため、集光太陽電池においても、ペロブスカイト型光電変換素子の温度上昇が抑制され、信頼性が高められる。
【００６１】
本発明の集光太陽電池は、集光素子７０と分光素子５０との間に、光平行化素子９０を有することが好ましい。光平行化素子は、集光素子７０から入射した光１５５を、平行光として分光素子５０側へ射出するものであれば特に限定されず、各種のレンズやミラー、あるいはその組み合わせ等を用いることができる。具体例としては、コリメータレンズが挙げられる。なお、光平行化素子による平行化は、精密光学機器や画像表示装置で必要とされるような、厳密なものでなくともよい。
【００６２】
太陽光１５０は平行光であるが、集光素子７０により集光された光１５５は非平行光となっている。本発明の複合太陽電池は、分光素子５０を用いて、波長選択的に光の進行方向を変化させ、各光電変換素子に優先的に入射される光の波長範囲を制御している。分光素子５０に照射される光が、一定方向の平行光であれば、分光素子から射出される光の進行方向の制御が容易となる。そのため、設計通りの波長範囲の光を、所定の光電変換素子に優先的に入射させることができ、高変換特性を維持できる。
【００６３】
本発明の複合太陽電池は、適宜の制御システムを組み合わせることにより、太陽の追尾を可能とすることもできる。太陽を追尾できる太陽光発電システムは、太陽光の照射方向に応じて、光の利用効率が最大となるように、構成される。例えば、複合太陽電池の分光素子の位置や配置角度等を可変とすれば、太陽光の照射方向の変化（季節や時刻の変化）に応じて、入射角θを変化させ、より多くの短波長光を第一の光電変換素子に入射させ、より多くの長波長光を第二の光電変換素子に入射させることができる。また、集光太陽電池では、集光素子７０の位置や配置角度を可変として、より多くの太陽光が複合太陽電池へ入射するようにシステムを構成できる。また、太陽光の照射方向に応じて、光平行化素子の向きを変化させ、分光素子への光の入射角θが一定となるようにシステムを構成してもよい。また、システム全体が太陽を追尾するようにすれば、複合太陽電池への太陽光の入射角度や強度を最適化することが可能となる。
【実施例】
【００６４】
以下、実施例を挙げて、本発明を具体的に説明するが、本発明は以下の実施例に限定されるものではない。【００６５】
本実施例では、第一の光電変換素子として、透明基板上に、ＴｉＯ２コンパクト層、メソポーラスＴｉＯ２上にペロブスカイト型結晶ＣＨ３ＮＨ３ＰｂＩ３が形成された光吸収層、正孔輸送層、およびＡｕ電極がこの順に積層されたペロブスカイト光電変換素子（以下「ペロブスカイトセル」と記載する）を用いた。このペロブスカイトセルの分光感度特性の長波長端は、８００ｎｍであった。【００６６】
第二の光電変換素子として、テクスチャ構造を有するｎ型単結晶シリコン基板の光入射面にｉ型非晶質シリコン薄膜、ｐ型非晶質シリコン薄膜、およびＩＴＯ透明電極層をこの順に備え、ｎ型単結晶シリコン基板の裏面側に、ｉ型非晶質シリコン薄膜、ｎ型非晶質シリコン薄膜、およびＩＴＯ透明電極層をこの順に有する、ヘテロ接合型の結晶シリコン系光電変換素子（以下「結晶シリコンセル」と記載する）を用いた。【００６７】
ソーラーシミュレータを用いて、これらの各光電変換素子に１ｓｕｎ（ＡＭ１．５Ｇ、１００ｍＷ／ｃｍ２）の光を照射して、変換特性を測定した結果を、表１に示す。【００６８】
【表１】
0006564776.tif 000002
【００６９】
［実験例１］
第一の光電変換素子１０として、上記のペロブスカイトセルを用い、第二の光電変換素子２０として上記の結晶シリコンセルを用い、図１に示す構成の複合太陽電池を作製した。波長選択反射膜５１として、長波長側の分離波長λ１が７００ｎｍ（実験例１−１）、６４０ｎｍ（実験例１−２）、６００ｎｍ（実験例１−３）、５５０ｎｍ（実験例１−４）のものを用いた。波長選択反射膜としては、ガラス基板上に高屈折率材料と低屈折率材料とを交互に積層した多層蒸着膜を用いた。【００７０】
なお、本実験例では、第一の光電変換素子の受光面と第二の光電変換素子の受光面のなす角を９０°とし、これらの光電変換素子の受光面と、波長選択反射膜５２の膜面とのなす角が４５°となるように設定した。変換特性の測定に際しては、波長選択反射膜５２への光の入射角θを４５°とした。ペロブスカイトセルおよび結晶シリコンセルのそれぞれの変換特性、および両者の変換効率（Ｅｆｆ）の合計を、表２に示す。なお、波長選択反射膜の分離波長λ１およびλ２は、入射角θ＝４５°の入射光の、反射率と透過率の大小関係が入れ替わる波長であり、波長λ２〜λ１の範囲では、透過率よりも反射率の方が大きく（すなわち、ペロブスカイトセル側へ光が反射され）、波長λ２よりも短波長領域、および波長λ１よりも長波長領域では、反射率よりも透過率の方が大きい（すなわち、結晶シリコンセル側へ光が透過される）。【００７１】
【表２】
0006564776.tif 000003
【００７２】
実験例１−１では、分離波長λ１がペロブスカイトセルの分光感度特性の長波長端よりも１００ｎｍ短波長（０．２２ｅＶ高エネルギー）に設定されたが、ペロブスカイトセルの変換効率と結晶シリコンセルの変換効率の合計は、結晶シリコンセル単独の場合と略同等であった。これに対して、分離波長λ１が、ペロブスカイトセルの分光感度特性の長波長端よりも０．３ｅＶ以上高エネルギーである波長選択反射膜が用いられた実験例１−２〜１−４では、変換効率の合計が、結晶シリコンセル単独の場合に比べて大幅に向上していた。これらの結果から、分光手段による分離波長（ペロブスカイトセル（第一の光電変換素子）に優先的に入射させる光の波長範囲）を調整することにより、高効率の複合太陽電池が得られることが示された。【００７３】
［参考例１：ペロブスカイトセルの熱量の試算］
以下では、波長選択反射膜等を用いてペロブスカイトセルに入射する光の波長範囲を限定した場合に、ペロブスカイトセルで生じる熱量を試算した。図９は、ＡＭ１．５Ｇの太陽光スペクトルと、ペロブスカイトセルの反射率スペクトルである。反射率は、ペロブスカイトセルの光入射面側から測定光を入射させて、分光光度計により測定した。【００７４】
ペロブスカイトセルに１ｓｕｎの全光（波長範囲：２８０ｎｍ〜２５００ｎｍ）を入射した場合（参考例１−１：上記表１のペロブスカイトセルの測定と同じ）、および波長カットフィルタを用いて、長波長側の光を遮蔽した場合（参考例１−２〜６）のそれぞれについて、ペロブスカイトセルの変換効率を測定した。【００７５】
照射エネルギーは、照射波長範囲における照射光エネルギーであり、ＡＭ１．５Ｇの太陽光スペクトルに基づいて算出した。ペロブスカイトセルによる発電量は、変換効率と、全光の照射エネルギー（９９．２６ｍＷ／ｃｍ２）の積から算出した。実効変換効率は、発電量と照射エネルギーの比から算出した。反射光のエネルギーは、各波長におけるＡＭ１．５Ｇの太陽光の強度（光エネルギー）と反射率の積から算出した。【００７６】
ペロブスカイトセルに照射された波長範囲の光の全エネルギーから、ペロブスカイトセルにより電気に変換されたエネルギー（発電量）と、反射によって散逸されたエネルギー（反射光エネルギー）を除いたものが、熱エネルギーとしてペロブスカイトセルに蓄積されると仮定して、以下の式により、ペロブスカイトセルに蓄積される熱エネルギーを算出した。
（熱エネルギー）＝（照射エネルギー）−（発電量）−（反射光エネルギー）
算出結果を表３に示す。【００７７】
【表３】
0006564776.tif 000004
【００７８】
表３に示すように、１ｓｕｎの全光をペロブスカイトセルに照射した場合、照射光エネルギーの約７１％が、熱エネルギーとしてペロブスカイトセルに蓄積されることがわかる（参考例１−１）。これに対して、８００ｎｍよりも長波長の光をペロブスカイトセルに入射させないようにすれば、蓄積される熱エネルギーは４４％程度まで低減され（参考例１−６）、５５０ｎｍよりも長波長の光を入射させないようにすれば、熱エネルギーは２０％未満に低減される（参考例１−２）。また、ペロブスカイトセルに入射する光の波長範囲を制限することにより、実効変換効率（実際に照射された光エネルギーに対する発電量の比）が高められることが分かる。【００７９】
上記の結果から、ペロブスカイトセルに入射させる光の波長範囲を制限することにより、光の利用効率が高められるとともに、ペロブスカイトセルに蓄積される熱量が低減し、セルの温度上昇による劣化（熱劣化）を抑制できることが分かる。ペロブスカイトセルの分光感度の長波長端（８００ｎｍ）よりも短波長である５５０ｎｍ程度までの光を入射させるように構成された実験例１−４（表１）の複合太陽電池は、変換効率が高いことに加えて、全光を入射させる場合の１／４程度に熱量が低減されるため、ペロブスカイトセルの熱劣化が抑制され、長期の信頼性を確保できると考えられる。【００８０】
［参考例２：ペロブスカイトセルへの紫外光の影響］
ペロブスカイトセルの表面に、波長λ２よりも短波長の光を吸収するＵＶカットフィルタを配置し、ソーラーシミュレータを用いて、１ｓｕｎの光を１時間照射した。照射前後での変換特性の変化を表４に示す。表４の数値は、光照射前の数値を１とする相対値で表されている。参考例２−４は、ＵＶカットフィルタを用いずに、同様の試験を行った結果を示している。【００８１】
【表４】
0006564776.tif 000005
【００８２】
表４の結果から、光照射により、ペロブスカイトセルの変換特性（特にＪｓｃ）が低下することが確認され、特に、波長３２０ｎｍ以下の紫外光による特性低下が大きいことが分かる。これは、紫外光による化合物の光劣化や、光電変換に寄与しない熱による影響等に起因すると考えられる。【００８３】
［実験例２］
実験例２では、長波長側の分離波長λ１が５５０ｎｍであり、短波長側の分離波長λ２が異なる２種類の波長選択反射膜を用いて、実験例１と同様に複合太陽電池を作製した。作製した複合太陽電池の変換特性を、ソーラーシミュレータで測定後、上記参考例２と同様に、１ｓｕｎの光を１時間照射し、照射後の変換特性を測定した。結果を表５に示す。なお、光照射後の変換特性の下段は、光照射前の数値を１とする相対値である。【００８４】
【表５】
0006564776.tif 000006
【００８５】
実験例２−１では、波長３００ｎｍ〜３２０ｎｍの光の大半が結晶シリコンセルに入射されるため、実験例２−２に比べて光照射前後での特性低下が小さい。また、初期変換効率および光照射後の変換効率のいずれにおいても、実験例２−１の方が高い値を示した。この結果から、波長３００〜３２０ｎｍの光を、結晶シリコンセルに優先的に入射させることにより、初期変換特性に優れ、かつ光照射後の変換特性（信頼性）にも優れる複合太陽電池が得られることが分かる。
【符号の説明】
【００８６】
１０    光電変換素子（ペロブスカイト型光電変換素子）
２０，３０  光電変換素子
５１，５２，５３，５４  分光素子（波長選択反射膜）
５８    分光素子（プリズム）
５９    複合分光素子
６０    筐体
７０    集光素子
９０    光平行化素子
【図１】
0006564776.tif 000007
【図２】
0006564776.tif 000008
【図３】
0006564776.tif 000009
【図４Ａ】
0006564776.tif 000010
【図４Ｂ】
0006564776.tif 000011
【図５】
0006564776.tif 000012
【図６】
0006564776.tif 000013
【図７】
0006564776.tif 000014
【図８】
0006564776.tif 000015
【図９】
0006564776.tif 000016